(57)【要約】【課題】肌触りが良好なマスクを提供する。【解決手段】マスク１は、口元側の最内層２、中間層３及び最外層４の少なくとも３層からなり、全ての層２〜４を重ねた状態での曲げ硬さが０．２０ｇｆ・ｃｍ２／ｃｍ以下である。最内層２には、多価アルコールとしてグリセリンが担持されている。また、最内層２はナイロンで構成されている。【選択図】図１
2017014647.tif 000002
【特許請求の範囲】
【請求項１】
口元側の最内層、中間層及び最外層の少なくとも３層からなるマスクであって、
全ての層を重ねた状態での曲げ硬さが０．２０ｇｆ・ｃｍ２／ｃｍ以下であるマスク。
【請求項２】
前記最内層が多価アルコールを担持している請求項１に記載のマスク。
【請求項３】
前記多価アルコールがグリセリンである請求項２に記載のマスク。
【請求項４】
前記最内層がナイロンからなる請求項１〜３のいずれかに記載のマスク。
【請求項５】
前記曲げ硬さが０．１０ｇｆ・ｃｍ２／ｃｍ以下である請求項１〜４のいずれかに記載のマスク。
【発明の詳細な説明】
【技術分野】
【０００１】
本発明は、肌触りが良好なマスクに関する。
【背景技術】
【０００２】
従来から、花粉や黄砂などの微粉塵に対する防御対策として、また、ウイルスや細菌などの感染対策として、各種のマスクが市販されている（例えば特許文献１を参照）。現在、マスクに求められる性能としては、微粉塵やウイルスの口腔内や鼻腔内への侵入などをカットするフィルター機能に加えて、装着時の肌触りや香りなど多岐にわたる。ここで、マスクは、長時間にわたって肌に触れ合うため、肌触りが良好でないと、装着時の快適性に欠け、長時間の使用に不向きである。そこで、マスクの肌触りを良くするために、装着時に肌に触れる最も内側の層（最内層）をより感触の良いものに改良することが従来から行われている。例えば特許文献１では、最内層の摩擦係数を低くすることで、肌触りを良くしたマスクが提案されている。
【先行技術文献】
【特許文献】
【０００３】
【特許文献１】特開２０１４−１０６号公報
【発明の概要】
【発明が解決しようとする課題】
【０００４】
しかし、本願の発明者の研究によると、最内層の摩擦係数が低くても、必ずしもマスクの肌触りが良くなるものではないことが判明している。よって、マスクの肌触りを改良するためには、肌触りがマスクのどのような性質と大きく関連しているのかを見出す必要があるが、未だ見出されていないのが現状である。
【０００５】
本発明は、上記課題に着目してなされたものであり、肌触りを良好にできるマスクの性質を見出し、肌触りに優れたマスクを提供することを目的とする。
【課題を解決するための手段】
【０００６】
本発明の上記目的は、口元側の最内層、中間層及び最外層の少なくとも３層からなるマスクであって、全ての層を重ねた状態での曲げ硬さが０．２０ｇｆ・ｃｍ２／ｃｍ以下であるマスクによって達成される。
【０００７】
上記構成のマスクにおいて、前記最内層が多価アルコールを担持していることが好ましい。この場合、前記多価アルコールがグリセリンであることがさらに好ましい。
【０００８】
また、前記最内層がナイロンからなることが好ましい。
【０００９】
また、前記曲げ硬さが０．１０ｇｆ・ｃｍ２／ｃｍ以下であることが好ましい。
【発明の効果】
【００１０】
本発明のマスクによると、マスクを構成する全ての層を重ねた状態での曲げ硬さが０．２０ｇｆ・ｃｍ２／ｃｍ以下であることで、優れた肌触りを得ることができる。よって、今までにない良好な装着感を得ることができる。
【図面の簡単な説明】
【００１１】
【図１】本発明の一実施形態に係るマスクの正面図である。
【図２】図１のマスクを構成する最内層、中間層及び最外層を示す斜視図である。
【発明を実施するための形態】
【００１２】
以下、本発明の実態形態について添付図面を参照して説明する。図１は、本発明の一実施形態であるマスク１の外観構成を示している。本発明に係るマスク１は、口及び鼻を覆う大きさの横長形状に形成されている。マスク１の寸法としては、顔のサイズを考慮して、例えば横方向に１００ｍｍ〜１９０ｍｍ程度、縦方向に５０ｍｍ〜１００ｍｍ程度が好ましい。さらには、横方向に１５０ｍｍ〜１８０ｍｍ程度、縦方向に７０ｍｍ〜９０ｍｍ程度がより好ましい。
【００１３】
本発明に係るマスク１は、少なくとも３層構造からなり、本実施形態では、図２に示すように、口元側の最内層２、フィルター性能の高い中間層３、及び、最外層４を少なくとも備えている。マスク１を構成する各層２〜４としては、織布や不織布などの通気性を有するシート材を用いることができる。その中でも、スパンボンド法、メルトブロー法、サーマルボンド法又はスパンレース法による不織布を好ましく用いることができ、肌触りと保形性の観点からスパンボンド法による不織布を、花粉・ウイルスなどのカット性能の観点からメルトブロー法による不織布を、さらに好ましく用いることができる。以上の点を考慮して、好適なマスク１の層構造として、例えば、ＳＭＳ層（スパンボンド−メルトブロー−スパンボンドの３層構造）を挙げることができる。
【００１４】
マスク１は、重ね合わされた各層２〜４（シート材）の周縁部分を、縫製、超音波溶着又は熱融着により一体化することで、形づくられる。マスク１の左右の両端には、超音波溶着などによって、耳掛けバンド１０が取り付けられている。耳掛けバンド１０の素材は特に限定されないが、ポリエステルなどの伸縮性のある素材であることが好ましい。また、マスク１には、横方向に延びる折り目によって、少なくとも１つのプリーツ（襞）１１を形成することができる。プリーツ１１により、マスク１が縦方向（上下方向）に伸張するので、マスク１を種々の顔の大きさに対応させることができる。さらに、マスク１には、例えばその上辺に沿って、ポリエチレンなどのプラスチック樹脂や生分解性樹脂などからなる線状のノーズピース１２を内蔵することができる。ノーズピース１２により、鼻とマスク１との隙間が開くのが防止されるので、マスク１を顔にフィットさせることができる。ノーズピース１２は、マスク１内において上下が超音波溶着などされることで、その位置が固定される。
【００１５】
マスク１の各層２〜４（シート材）を構成する上記織布及び不織布の素材としては、公知のものを用いることができ、例えば紙・レーヨン・コットンなどの天然繊維、ポリプロピレン・ポリエチレン・ポリエステル・ナイロンなどの合成繊維を用いることができる。その中でも、生産性の観点からポリプロピレン・ポリエチレンを好ましく用いることができ、保形性の観点からポリプロピレンを用いることができ、肌触りの観点からナイロンを用いることができる。以上の点を考慮して、マスク１の各層２〜４の好適な素材として、例えば、装着時に肌と接する最内層２についてはナイロンを、中間層３及び最外層４についてはポリプロピレンを、それぞれ挙げることができる。
【００１６】
上述した本発明に係るマスク１は、曲げ硬さが０．２０ｇｆ・ｃｍ２／ｃｍ以下である。ここで、「曲げ硬さ」とは、マスク１を構成する全ての層２〜４を重ねた状態で、これを曲げた時の硬さ（回復性）のことを言い、曲げ硬さが小さいほど曲げやすいと言える。本出願の発明者が、肌触りが良いマスクとはどのような性質を備えたマスクであるのかについて、鋭意研究を重ねた結果、マスクの曲げ硬さが肌触りに大きく関連していることを見出した。そこで、本発明に係るマスク１では、曲げ硬さを、優れた肌触りが得られる、０．２０ｇｆ・ｃｍ２／ｃｍ以下にすることを特徴とした。
【００１７】
この曲げ硬さの測定方法としては、次の方法を示すことができる。まず、マスク１の各層２〜４を構成するシート材を縦１５０ｍｍ、横幅５０ｍｍにカットした試料を重ね合わせる。なお、試料は、マスク１から採取したもの、あるいは、マスク１の各層２〜４を構成するシート材と同質のシート材から採取したもののいずれであっても良い。試料をマスク１から採取した場合には、プリーツ１１をばらして試料を縦方向に引き延ばした状態とする。そして、試料を重ね合わせた状態で、例えばＫＥＳＦＢ−２ＡＵＴＯ−Ａ（カトーテック株式会社製）などの自動化純曲げ試験機で一定曲率Ｋを与えながら、縦方向１ｃｍ幅あたりの曲げモーメントＭを計測する。そして、曲率Ｋが０．５ｃｍ−１〜１．５ｃｍ−１での曲げモーメントＭの平均傾斜（ｄＭ／ｄＫ）を算出することで、曲げ硬さを測定することができる。その結果として、測定された曲げ硬さが、０．２０ｇｆ・ｃｍ２／ｃｍ以下となる各シート材でマスク１を構成することが好ましく、０．１０ｇｆ・ｃｍ２／ｃｍ以下となる各シート材でマスク１を構成することがさらに好ましい。また、曲げ硬さの下限としては、曲げ硬さが０．０１ｇｆ・ｃｍ２／ｃｍ以上となる各シート材でマスク１を構成することが好ましい。
【００１８】
マスク１の曲げ硬さを小さくするための要素としては、マスク１の各層２〜４を構成するシート材、例えば不織布の目付け、厚み、素材、製法などを挙げることができる。これらを適当な条件とすることで曲げ硬さを小さくすることができるうえ、不織布の熱溶着面積を小さくすることでも、曲げ硬さを小さくすることができ、その結果、マスク１を肌触りの良いものとすることができる。各層２〜４の目付け、厚み及び熱溶着面積の好ましい範囲としては、最内層２は、目付けが１５ｇ／ｃｍ２〜３０ｇ／ｃｍ２、厚みが０．１５ｍｍ〜０．２５ｍｍ、熱溶着面積が３％〜１５％である。中間層３は、目付けが１５ｇ／ｃｍ２〜３０ｇ／ｃｍ２、厚みが０．１５ｍｍ〜０．２５ｍｍである。最外層４は、目付けが１５ｇ／ｃｍ２〜３０ｇ／ｃｍ２、厚みが０．１５ｍｍ〜０．２５ｍｍ、熱溶着面積が３％〜１５％である。
【００１９】
また、マスク１の曲げ硬さを小さくするために、マスク１の各層２〜４のうち少なくとも１つの層を構成するシート材が、多価アルコール（ポリオール）を担持していることが好ましい。マスク１の各層２〜４（シート材）に多価アルコールを担持させる方法としては、特に限定されるものではなく、目的に応じて種々の方法を選択することができる。例えば、そのままあるいは水などの溶剤で希釈した状態の多価アルコールをシート材に、印刷などで塗布する方法、スプレーなどで噴霧する方法、シート材を上記多価アルコールに浸漬させる方法などが挙げられる。これらの中でも、多価アルコールをシート材に十分に担持させることを考慮して、印刷などで塗布する方法、浸漬させる方法が好ましい。印刷方法としては、特に限定されるものではなく、グラビア印刷法、オフセット印刷法などを用いることができる。
【００２０】
多価アルコールとしては、グリセリン、ジプロピレングリコール、１，３−ブチレングリコール、プロピレングリコール、ソルビトール、１，２ペンタンジオール、１，２−ヘキサンジオールなどを挙げることができ、その中でも、グリセリンが好ましい。これらは１種単独で使用してもよく、２種以上を組み合わせて使用してもよい。
【００２１】
また、多価アルコール以外の他の成分をマスク１に含ませてもよく、他の成分として、メチルパラベン、フェノキシエタノールなどの防腐剤、ヒアルロン酸塩、ベタインなどの保湿剤、植物エキス、キサンタンガム、ヒドロキシプロピルメチルセルロース（ＨＰＭＣ）、ヒドロキシエチルセルロース（ＨＥＣ）、ヒドロキシプロピルセルロース（ＨＰＣ）、寒天、グアーガム、カラギーナンなどの水溶性増粘剤、ユーカリ、ミントなどの香料、香料を可溶化する界面活性剤（ノニオン性界面活性剤、両性界面活性剤、アニオン性界面活性剤）などを例示できる。このような他の成分を、マスク１の各層２〜４のうちの少なくとも１つの層を構成するシート材に、適宜含ませることができる。これらは１種単独で使用してもよく、２種以上を組み合わせて使用してもよい。
【００２２】
また、多価アルコールは、水やイソプロピルアルコールなどの溶剤で希釈することが好ましい。この場合、希釈して得られる溶液中の多価アルコールの配合量は、２０重量％〜４０重量％であることが好ましい。
【００２３】
多価アルコールは、マスク１を構成する各層２〜４の中でも、装着時に肌と接する最内層２に担持されていることが好ましい。最内層２の多価アルコールの担持量としては、特に限定されるものではなく、マスク１の大きさ、多価アルコールの濃度や種類、使用量など、多価アルコールの種々の条件に応じて適宜選択することができるが、多すぎるとべたつきが生じる一方で、少なすぎると担持させない場合と効果において変わらないため、１．５ｇ／ｍ２〜４．５ｇ／ｍ２が好ましい。なお、中間層３や最外層４に多価アルコールの担持させる場合も、その担持量は上記と同様に適宜選択すればよく、１．５ｇ／ｍ２〜４．５ｇ／ｍ２が好ましい。
【００２４】
多価アルコールは、各層２〜４の一部に担持しても全部に担持してもよく、また、一か所のみに担持しても複数箇所に担持してもよい。前記値は、各層２〜４において多価アルコールが担持された面積を分母とした多価アルコールの重量である。マスク１が４層以上を備える場合も、各層について同様に説明される。
【００２５】
なお、マスク１を構成する層に多価アルコールが担持されている場合、曲げ硬さは、多価アルコールを担持させたマスク１が上記値を充足する。
【００２６】
多価アルコールを担持した層を備えたマスク１は、所定時間の乾燥後、気密性を有する収納袋（図示せず）に収納される。
【００２７】
さらに、本発明に係るマスク１において、各層２〜４を構成するシート材の繊維径（繊度）を細くすること、特に最内層２を構成するシート材の繊維径を細くすることによって、マスク１をさらに肌触りの良いものとすることができる。
【００２８】
以上、本発明の一実施形態について説明したが、本発明に係るマスクの具体的な態様は上記実施形態に限定されない。例えば、上記実施形態では、マスク１が主に３層構造からなるが、マスク１は少なくとも３層を備えていれば良く、上記曲げ硬さを備える限り、４層以上であってもよい。マスク１を４層構造以上とする場合は、例えば上記３つの層２〜４の少なくともいずれかを２層以上の複数層にしてもよく、例えば中間層３のみを２層以上の複数層にしてもよい。また、例えば、上記３つの層２〜４に加えて、１以上の機能層を設けてもよい。機能層としては、着色剤、香料、柄模様などが付与された層、抗菌性、保湿性などが付与された層などを例示でき、目的に応じて所望の機能が付与された層を適宜設けることができる。これらの層も１種単独で使用してもよく２種以上を組み合わせて使用してもよい。
【００２９】
なお、４層以上を備えている場合、この限りにおいて、上記３つの層２〜４以外の各層の大きさ、素材、多価アルコールの担持量、担持方法などについても前述と同様に説明される。また、この場合、４層以上の全ての層を重ねた状態で上述の通り曲げ硬さが測定され、全ての層を重ねた状態で前記曲げ硬さを充足する。
【実施例１】
【００３０】
以下、本発明の実施例について説明する。なお、本発明は、以下の実施例に限定されるものではない。ここでは、７種類の実施例及び１種類の比較例について説明する。なお、全ての実施例１〜７は、最内層、中間層及び最外層の３層構造のマスクであり、比較例１は、１つの最内層、２つの中間層及び２つの最外層の５層構造のマスクである。また、実施例１，２，３，５，７については、最内層に多価アルコール（ここでは、グリセリンを使用）を担持させている。実施例１〜７及び比較例１のマスクの各層の素材、多価アルコールの担持量、多価アルコールの担持方法及び曲げ硬さは、表１の通りである。また、各素材の詳細は、表２の通りである。なお、マスクの曲げ硬さの測定方法は、上述した通り（測定機器は、ＫＥＳＦＢ−２ＡＵＴＯ−Ａ（カトーテック株式会社製）を使用）であり、より具体的には、まず５ｃｍ幅に切った試料を試料台に置き、試料挿入位置確認用ランプが点灯する位置まで試料を挿入する。次に測定スイッチを押し、チャックの締め付けを行い、この締め付け終了後に、再度測定スイッチを押すことで自動的に曲げ硬さのデータが測定される。
【００３１】
【表１】
2017014647.tif 000003
【００３２】
【表２】
2017014647.tif 000004
【００３３】
これら実施例１〜７及び比較例１のマスクについて、５人の被験者に装着してもらい、装着中の肌触りについて官能試験を行った。なお、評価は、Ｖｉｓｕａｌ  Ａｎａｌｏｇｕｅ  Ｓｃａｌｅ（ＶＡＳ）によって評価した。具体的には、長さ１０ｃｍの直線（左端が「肌触り悪い」、右端が「肌触りが良い」とする）を被験者に提示し、マスクの肌触りがどの程度であるかについてチェックを入れてもらうことにより評価した。左端からの距離（左端が０ｃｍ、右端が１０ｃｍ）を測定し、被験者の平均値を算出した。８ｃｍ以上１０ｃｍまでを「◎（肌触りが非常に良い）」、６．５ｃｍ以上８ｃｍ未満を「○（肌触りが良い）」、５ｃｍ以上６．５ｃｍ未満を「△（やや肌触りが良い」、５ｃｍ未満を「×（肌触りが悪い）」とした。その評価結果を、表３に示す。
【００３４】
【表３】
2017014647.tif 000005
【００３５】
表３に示されているように、曲げ硬さが０．２０ｇｆ・ｃｍ２／ｃｍ以下の実施例１〜７のマスクを装着した場合には、曲げ硬さが０．２０ｇｆ・ｃｍ２／ｃｍより大きい比較例１のマスクを装着した場合よりも、肌触りに関して高い評価を受けており、さらに、実施例１〜３，５のマスクのように、曲げ硬さが０．１０ｇｆ・ｃｍ２／ｃｍ以下である場合（特に、実施例１のマスクのように、曲げ硬さが０．０５ｇｆ・ｃｍ２／ｃｍ以下である場合）には、特に高い評価を受けた。以上の結果から、曲げ硬さを．２０ｇｆ・ｃｍ２／ｃｍ以下とすることで、本発明に係るマスクは、優れた肌触りを得られることが確認された。よって、今までにない良好な装着感を実現できた。
【００３６】
また、実施例３と実施例４との比較から、多価アルコールを最内層に担持させると、マスクの曲げ硬さが小さくなり、また、肌触りをさらに良好にできることが分かった。さらに、実施例１と実施例２との比較から、多価アルコールをスプレーによる噴霧で最内層に担持させるよりも、印刷（ここでは、グラビア印刷）で最内層に担持させる方が、マスクの曲げ硬さを効果的に小さくでき、優れた肌触りを可能にすることが確認された。
【００３７】
また、実施例４と実施例６との比較から、最内層をナイロンで構成すると、マスクの曲げ硬さが小さくなり、優れた肌触りを可能にすることが確認された。
【００３８】
なお、実施例１、実施例６及び比較例１のマスクについて、最内層の摩擦係数を測定したところ、実施例１のマスクが０．２３、実施例６のマスクが０．１０６、比較例１のマスクが０．１２８であった。これに対して、実施例１、実施例６及び比較例１のマスクの官能評価の結果が、順に、８．６点、６．０点及び３．８点であることから、摩擦係数が低いからといって、必ずしもマスクの肌触りが良くなるとは限らないことが確認された。なお、摩擦係数は、ＫＥＳ−ＳＥ−ＳＴＰ「摩擦感テスター」（カトーテック株式会社製）などで測定した。試料台に幅３ｃｍ、長さ１５ｃｍのサンプルを固定用チャックで挟んで固定し、測定装置本体に測定用の滑車を取り付け、ゼロ点補正をした後にスタートボタンを押すことで摩擦係数の測定が開始され、これにより測定した。
【符号の説明】
【００３９】
１    マスク
２    最内層
３    中間層
４    最外層
【図１】
2017014647.tif 000006
【図２】
2017014647.tif 000007